FR 3047245 A1 20170804 FR 1650719 A 20160129 1 MOUSSE DE COPOLYMERE A BLOCS POLYAMIDES ET A BLOCS POLYETHERS DOMAINE DE L'INVENTION La présente invention concerne une mousse formée à partir d'un copolymère à blocs polyamides et à blocs polyéthers ainsi qu'un procédé de fabrication de celle-ci. ARRIERE-PLAN TECHNIQUE Diverses mousses polymères sont utilisées notamment dans le domaine des équipements sportifs, tels que des semelles ou composants de semelles, des gants, raquettes ou balles de golf, des éléments de protection individuelle en particulier pour la pratique du sport (gilets, pièces intérieures de casques, de coques...). De telles applications nécessitent un ensemble de propriétés physiques particulières assurant une aptitude au rebond, une faible déformation permanente en compression et une aptitude à endurer des impacts répétés sans se déformer et à revenir à la forme initiale. Les documents EP 0405227 et EP 0402883 décrivent des mousses fabriquées à partir de divers polymères et leur utilisation dans des semelles de chaussures. Le document EP 1650255 décrit des mousses réticulées obtenues à partir de copolymères à blocs polyamides et blocs polyéthers. Les mousses réticulées ont pour inconvénient de présenter des contraintes importantes d'un point de vue du procédé de fabrication : la durée de fabrication est généralement élevée, la fabrication est généralement nécessairement en mode discontinu (batch) uniquement, et des produits chimiques indésirables doivent être manipulés. En outre, des mousses réticulées sont difficilement recyclables après utilisation. 3047245 2 Le document WO 2013/148841 décrit un procédé d'extrusion bicouche à partir de divers polymères, dont les copolymères à blocs polyamides et blocs polyéthers. Le document WO 2015/052265 décrit un procédé de fabrication de 5 particules thermoplastiques expansées à partir d'un quelconque polymère thermoplastique élastomère. Par ailleurs, la société Zotefoams commercialise des mousses réticulées fabriquées à partir de copolymères à blocs polyamides et blocs polyéthers, sous le nom ZOTEK®PEBA. Les inconvénients de la réticulation 10 ont été rappelés ci-dessus. De plus, la durabilité des produits est imparfaite. Il existe également de nombreuses mousses fabriquées à partir de polyuréthane thermoplastique (TPU) ou d'éthylène-acétate de vinyle (EVA). Ces mousses présentent une gamme de température d'utilisation relativement restreinte, ainsi qu'une déformation rémanente en compression aux temps 15 courts qui est relativement faible, et une durabilité imparfaite. Leurs procédés de fabrication sont en outre contraignants. Il existe donc un besoin de fournir des mousses polymères de faible densité, ayant une ou plusieurs propriétés avantageuses parmi : une capacité élevée à restituer de l'énergie élastique lors de sollicitations sous faible 20 contrainte ; une faible déformation rémanente en compression ; et une résistance élevée à la fatigue en compression. RESUME DE L'INVENTION L'invention concerne en premier lieu une mousse de copolymère à 25 blocs polyamides et à blocs polyéthers non réticulé, dans laquelle : - les blocs polyamides du copolymère ont une masse molaire moyenne en nombre de 200 à 1500 g/mol ; - les blocs polyéthers du copolymère ont une masse molaire moyenne en nombre de 800 à 2500 g/mol ; et 30 - le rapport massique des blocs polyamides par rapport aux blocs polyéthers du copolymère est de 0,1 à 0,9. Selon un mode de réalisation : - les blocs polyamides du copolymère ont une masse molaire moyenne en nombre de 400 à 1000 g/mol, de préférence de 600 à 35 850 g/mol ; - les blocs polyéthers du copolymère ont une masse molaire moyenne en nombre de 1000 à 2000 g/mol ; et 3047245 3 - le rapport massique des blocs polyamides par rapport aux blocs polyéthers du copolymère est de 0,3 à 0,6. Selon un mode de réalisation, les blocs polyamides du copolymère sont des blocs de polyamide 11, ou de polyamide 12, ou de polyamide 6, ou de 5 polyamide 6.10. Selon un mode de réalisation, les blocs polyéthers du copolymère sont des blocs de polyéthylène glycol ou de polytétrahydrofurane. Selon un mode de réalisation, la mousse présente une densité inférieure ou égale à 800 kg/m3, de préférence inférieure ou égale à 600 kg/m3, 10 de manière plus particulièrement préférée inférieure ou égale à 400 kg/m3, voire inférieure ou égale à 300 kg/m3. Selon un mode de réalisation, la mousse contient également un ou plusieurs additifs, de préférence choisis parmi les copolymères d'éthylène et acétate de vinyle, les copolymères d'éthylène et d'acrylate, et les copolymères 15 d'éthylène et d'alkyl(méth)acrylate. L'invention concerne aussi un procédé de fabrication de cette mousse, comprenant une étape de mélange du copolymère à l'état fondu, éventuellement avec un ou des additifs, et avec un agent d'expansion, et une étape de moussage du mélange de copolymère et d'agent d'expansion. 20 Selon un mode de réalisation, l'agent d'expansion est un agent d'expansion physique, de préférence choisi parmi le diazote, le dioxyde de carbone, les hydrocarbures, les ch loroflurocarbures, les hydrochlorocarbures, les hydrofluorocarbures et les hydrochlorofluorocarbures. Selon un mode de réalisation, le procédé comprend une étape 25 d'injection du mélange de copolymère et d'agent d'expansion dans un moule, le moussage du mélange étant effectué par l'ouverture du moule. L'invention concerne également un article constitué de la mousse ci-dessus. L'invention concerne également un article comprenant au moins un 30 élément constitué de la mousse ci-dessus. Selon un mode de réalisation, l'article de l'invention est choisi parmi les semelles de chaussures de sport, les ballons ou balles, les gants, les équipements de protection individuels, les semelles pour rails, les pièces automobiles, les pièces de construction et les pièces d'équipements 35 électriques et électroniques. 3047245 4 La présente invention permet de surmonter les inconvénients de l'état de la technique. Elle fournit plus particulièrement des mousses polymères de faible densité, ayant une ou plusieurs propriétés avantageuses parmi : une capacité élevée à restituer de l'énergie élastique lors de sollicitations sous 5 faible contrainte ; une faible déformation rémanente en compression ; et une résistance élevée à la fatigue en compression. De manière avantageuse, ces propriétés sont obtenues sur une large gamme de température, de préférence de -20°C à 50°C, voire de -30°C à 80°C. 10 Cela est accompli grâce à l'utilisation d'un copolymère à blocs polyamides et à blocs polyéthers non réticulé, caractérisé par des gammes particulières de masse molaire pour les blocs polyamides et les blocs polyéthers, ainsi qu'une gamme particulière de rapport massique entre les blocs polyamides et les blocs polyéthers. 15 BREVE DESCRIPTION DES FIGURES La figure 1 représente les résultats de mesures de déformation rémanente après un test fatigue effectué sur une mousse selon l'invention et sur une mousse témoin (voir l'exemple 2). Le temps de relaxation (en heures) 20 figure en abscisse, et le pourcentage de déformation résiduelle est indiqué en ordonnée. DESCRIPTION DE MODES DE REALISATION DE L'INVENTION L'invention est maintenant décrite plus en détail et de façon non 25 limitative dans la description qui suit. L'invention utilise un copolymère à blocs polyamides et à blocs polyéthers, ou « PEBA ». Les PEBA résultent de la polycondensation de blocs polyamides à extrémités réactives avec des blocs polyéthers à extrémités réactives, telle 30 que, entre autres la polycondensation : 1) de blocs polyamides à bouts de chaîne diamines avec des blocs polyoxyalkylènes à bouts de chaînes dicarboxyliques ; 2) de blocs polyamides à bouts de chaînes dicarboxyliques avec des blocs polyoxyalkylènes à bouts de chaînes diamines, obtenues par exemple 35 par cyanoéthylation et hydrogénation de blocs polyoxyalkylène a,w- dihydroxylées aliphatiques appelés polyétherdiols ; 3047245 5 3) de blocs polyamides à bouts de chaînes dicarboxyliques avec des polyétherdiols, les produits obtenus étant, dans ce cas particulier, des polyétheresteram ides. Les blocs polyamides à bouts de chaînes dicarboxyliques proviennent, 5 par exemple, de la condensation de précurseurs de polyamides en présence d'un diacide carboxylique limiteur de chaîne. Les blocs polyamides à bouts de chaînes diamines proviennent par exemple de la condensation de précurseurs de polyamides en présence d'une diamine limiteur de chaîne. On peut utiliser avantageusement trois types de blocs polyamides. 10 Selon un premier type, les blocs polyamides proviennent de la condensation d'un diacide carboxylique, en particulier ceux ayant de 4 à 20 atomes de carbone, de préférence ceux ayant de 6 à 18 atomes de carbone, et d'une diamine aliphatique ou aromatique, en particulier celles ayant de 2 à 20 atomes de carbone, de préférence celles ayant de 6 à 14 atomes de 15 carbone. A titre d'exemples d'acides dicarboxyliques, on peut citer l'acide 1,4- cyclohexyldicarboxylique, les acides butanedioïque, adipique, azélaïque, subérique, sébacique, dodécanedicarboxylique, octadécanedicarboxylique et les acides téréphtalique et isophtalique, mais aussi les acides gras dimérisés. 20 A titre d'exemples de diamines, on peut citer la tétraméthylène diamine, l'hexaméthylènediam ine, la 1, 10-décaméthylènediam ine, la dodécaméthylènediamine, la triméthylhexaméthylène diamine, les isomères des bis-(4-am inocyclohexyl)-méthane (BACM), bis-(3-méthy1-4- am inocyclohexyl)méthane (BMACM), et 2-2-bis-(3-méthy1-4- 25 am inocyclohexyl)-propane (BMACP), le para-amino-di-cyclo-hexyl-méthane (PACM), l'isophoronediamine (IPDA), la 2,6-bis-(aminométhyl)-norbornane (BAMN) et la pipérazine (Pip). Avantageusement, des blocs polyamides PA 4.12, PA 4.14, PA 4.18, PA 6.10, PA 6.12, PA 6.14, PA 6.18, PA 9.12, PA 10.10, PA 10.12, PA 10.14 30 et PA 10.18 sont utilisés. Dans la notation PA X.Y, X représente le nombre d'atomes de carbone issu des résidus de diamine, et Y représente le nombre d'atomes de carbone issu des résidus de diacide, de façon conventionnelle. Selon un deuxième type, les blocs polyamides résultent de la condensation d'un ou plusieurs acides a,w-aminocarboxyliques et/ou d'un ou 35 plusieurs lactames ayant de 6 à 12 atomes de carbone en présence d'un diacide carboxylique ayant de 4 à 12 atomes de carbone ou d'une diamine. A titre d'exemples de lactames, on peut citer le caprolactame, l'oenantholactame et le lauryllactame. A titre d'exemples d'acide a,w-amino carboxylique, on peut 3047245 6 citer les acides am inocaproïque, am ino-7-heptanoïque, am ino-11- undécanoïque et amino-12-dodécandique. Avantageusement les blocs polyamides du deuxième type sont des blocs de PA 11 (polyundécanamide), de PA 12 (polydodécanamide) ou de 5 PA 6 (polycaprolactame). Dans la notation PA X, X représente le nombre d'atomes de carbone issus des résidus d'aminoacide. Selon un troisième type, les blocs polyamides résultent de la condensation d'au moins un acide a,w-am inocarboxylique (ou un lactame), au moins une diamine et au moins un diacide carboxylique. 10 Dans ce cas, on prépare les blocs polyamide PA par polycondensation : - de la ou des diamines aliphatiques linéaires ou aromatiques ayant X atomes de carbone ; - du ou des diacides carboxyliques ayant Y atomes de carbone ; et - du ou des comonomères {Z}, choisis parmi les lactames et les 15 acides a,w-aminocarboxyliques ayant Z atomes de carbone et les mélanges équimolaires d'au moins une diamine ayant X1 atomes de carbone et d'au moins un diacide carboxylique ayant Y1 atomes de carbones, (X1, Y1) étant différent de (X, Y), - ledit ou lesdits comonomères {Z} étant introduits dans une 20 proportion pondérale allant avantageusement jusqu'à 50%, de préférence jusqu'à 20%, encore plus avantageusement jusqu'à 10% par rapport à l'ensemble des monomères précurseurs de polyamide ; - en présence d'un limiteur de chaîne choisi parmi les diacides 25 carboxyliques. Avantageusement, on utilise comme limiteur de chaîne le diacide carboxylique ayant Y atomes de carbone, que l'on introduit en excès par rapport à la stoechiométrie de la ou des diamines. Selon une variante de ce troisième type, les blocs polyamides résultent 30 de la condensation d'au moins deux acides a,w-aminocarboxyliques ou d'au moins deux lactames ayant de 6 à 12 atomes de carbone ou d'un lactame et d'un acide aminocarboxylique n'ayant pas le même nombre d'atomes de carbone en présence éventuelle d'un limiteur de chaîne. A titre d'exemples d'acide a,w-aminocarboxylique aliphatique, on peut citer les acides 35 am inocaproïques, am ino-7-heptandique, amino-11-undécanoïque et amino- 12-dodécanoïque. A titre d'exemples de lactame, on peut citer le caprolactame, l'oenantholactame et le lauryllactame. A titre d'exemples de diamines aliphatiques, on peut citer l'hexaméthylènediamine, la 3047245 7 dodécaméthylènediamine et la triméthylhexaméthylène diamine. A titre d'exemples de diacides cycloaliphatiques, on peut citer l'acide 1,4- cyclohexyldicarboxylique. A titre d'exemples de diacides aliphatiques, on peut citer les acides butane-dioïque, adipique, azélaïque, subérique, sébacique, 5 dodécanedicarboxylique, les acides gras dimérisés. Ces acides gras dimérisés ont de préférence une teneur en dimère d'au moins 98% ; de préférence ils sont hydrogénés ; il s'agit par exemple des produits commercialisés sous la marque "PRIPOL" par la société "CRODA", ou sous la marque EMPOL par la société BASF, ou sous la marque Radiacid par la 10 société OLEON, et des polyoxyalkylènes a,w-diacides. A titre d'exemples de diacides aromatiques, on peut citer les acides téréphtalique (T) et isophtalique (I). A titre d'exemples de diamines cycloaliphatiques, on peut citer les isomères des bis-(4-am inocyclohexyl)-m éthane (BACM), bis-(3-méthy1-4- am inocyclohexyl)méthane (BMACM) et 2-2-bis-(3-méthy1-4-aminocyclohexyl)- 15 propane(BMACP), et le para-amino-di-cyclo-hexyl-méthane (PACM). Les autres diamines couramment utilisées peuvent être l'isophoronediamine (IPDA), la 2,6-bis-(aminométhyl)-norbornane (BAMN) et la pipérazine. A titre d'exemples de blocs polyamides du troisième type, on peut citer les suivants : 20 - le PA 6.6/6, où 6.6 désigne des motifs hexaméthylènediamine condensée avec l'acide adipique et 6 désigne des motifs résultant de la condensation du caprolactame ; - le PA 6.6/6.10/11/12, où 6.6 désigne l'hexaméthylènediamine condensée avec l'acide adipique, 6.10 désigne 25 l'hexaméthylènediamine condensée avec l'acide sébacique, 11 désigne des motifs résultant de la condensation de l'acide aminoundécanoïque et 12 désigne des motifs résultant de la condensation du lauryllactame. Les notations PA X/Y, PA X/Y/Z, etc. se rapportent à des copolyamides 30 dans lesquels X, Y, Z, etc. représentent des unités homopolyam ides telles que décrites ci-dessus. Avantageusement, les blocs polyamides du copolymère utilisé dans l'invention comprennent des blocs de polyamide PA 6, PA 11, PA 12, PA 5.4, PA 5.9, PA 5.10, PA 5.12, PA 5.13, PA 5.14, PA 5.16, PA 5.18, PA 5.36, 35 PA 6.4, PA 6.9, PA 6.10, PA 6.12, PA 6.13, PA 6.14, PA 6.16, PA 6.18, PA 6.36, PA 10.4, PA 10.9, PA 10.10, PA 10.12, PA 10.13, PA 10.14, PA 10.16, PA 10.18, PA 10.36, PA 10.T, PA 12.4, PA 12.9, PA 12.10, PA 12.12, PA 12.13, PA 12.14, PA 12.16, PA 12.18, PA 12.36, PA 12.T, ou 3047245 8 des mélanges ou copolymères de ceux-ci ; et de préférence comprennent des blocs de polyamide PA 6, PA 11, PA 12, PA 6.10, PA 10.10, PA 10.12, ou des mélanges ou copolymères de ceux-ci. Les blocs polyéthers sont constitués de motifs d'oxyde d'alkylène. 5 Les blocs polyéthers peuvent notamment être des blocs PEG (polyéthylène glycol) c'est à dire constitués de motifs oxyde d'éthylène, et/ou des blocs PPG (propylène glycol) c'est à dire constitués de motifs oxyde de propylène, et/ou des blocs PO3G (polytriméthylène glycol) c'est-à-dire constitués de motifs polytriméthylène ether de glycol, et/ou des blocs PTMG 10 c'est à dire constitués de motifs tetraméthylène de glycol appelés aussi polytétrahydrofurane. Les copolymères PEBA peuvent comprendre dans leur chaîne plusieurs types de polyéthers, les copolyéthers pouvant être à blocs ou statistiques. On peut également utiliser des blocs obtenus par oxyéthylation de 15 bisphénols, tels que par exemple le bisphénol A. Ces derniers produits sont décrits notamment dans le document EP 613919. Les blocs polyéthers peuvent aussi être constitués d'amines primaires éthoxylées. A titre d'exemple d'amines primaires éthoxylées on peut citer les produits de formule : 20 H - (0 CH2CH2)' - N-(CH2CH20)'- H (CH2), CH3 dans laquelle m et n sont des entiers compris entre 1 et 20 et x un entier compris entre 8 et 18. Ces produits sont par exemple disponibles dans le commerce sous la marque NORAMOX® de la société CECA et sous la 25 marque GENAMIN® de la société CLARIANT. Les blocs souples polyéthers peuvent comprendre des blocs polyoxyalkylènes à bouts de chaînes NH2, de tels blocs pouvant être obtenus par cyanoacétylation de blocs polyoxyalkylène a,w-dihydroxylés aliphatiques appelées polyétherdiols. Plus particulièrement, les produits commerciaux 30 Jeffamine ou Elastamine peuvent être utilisés (par exemple Jeffamine® D400, D2000, ED 2003, XTJ 542, produits commerciaux de la société Huntsman, également décrits dans les documents JP 2004346274, JP 2004352794 et EP 1482011). 3047245 9 Les blocs polyétherdiols sont soit utilisés tels quels et copolycondensés avec des blocs polyamides à extrémités carboxyliques, soit aminés pour être transformés en polyéthers diamines et condensés avec des blocs polyamides à extrémités carboxyliques. La méthode générale de préparation en deux 5 étapes des copolymères PEBA ayant des liaisons esters entre les blocs PA et les blocs PE est connue et est décrite, par exemple, dans le document FR 2846332. La méthode générale de préparation des copolymères PEBA de l'invention ayant des liaisons amides entre les blocs PA et les blocs PE est connue et décrite, par exemple dans le document EP 1482011. Les blocs 10 polyéthers peuvent être aussi mélangés avec des précurseurs de polyamide et un limiteur de chaîne diacide pour préparer les polymères à blocs polyamides et blocs polyéthers ayant des motifs répartis de façon statistique (procédé en une étape). Bien entendu, la désignation PEBA dans la présente description de 15 l'invention se rapporte aussi bien aux PEBAX® commercialisés par Arkema, aux Vestamid® commercialisés par Evonik®, aux Grilamid® commercialisés par EMS, qu'aux Pelestat® type PEBA commercialisés par Sanyo ou à tout autre PEBA d'autres fournisseurs. Si les copolymères à blocs décrits ci-dessus comprennent 20 généralement au moins un bloc polyamide et au moins un bloc polyether, la présente invention couvre également tous les alliages de copolymères comprenant deux, trois, quatre (voire plus) blocs différents choisis parmi ceux décrits dans la présente description, dès lors que ces blocs comportent au moins des blocs polyamides et polyéthers. 25 Par exemple, l'alliage de copolymère selon l'invention peut comprendre un copolymère segmenté à blocs comprenant trois types de blocs différents (ou « tribloc »), qui résulte de la condensation de plusieurs des blocs décrits ci-dessus. Ledit tribloc est de préférence choisi parmi les copolyétheresteram ides et les copolyétheramideuréthanes. 30 Des copolymères PEBA particulièrement préférés dans le cadre de l'invention sont les copolymères comportant des blocs : - PA 11 et PEG ; - PA 11 et PTMG ; - PA 12 et PEG ; 35 - PA 12 et PTMG ; - PA 6.10 et PEG ; - PA 6.10 et PTMG ; - PA 6 et PEG ; 3047245 10 - PA 6 et PTMG. La mousse de l'invention comporte un copolymère PEBA tel que décrit ci-dessus : de préférence un seul tel copolymère est utilisé. Il est toutefois possible d'utiliser un mélange de deux ou plus de deux copolymères PEBA 5 tels que décrits ci-dessus. Selon l'invention, la masse molaire moyenne en nombre des blocs polyamides dans le copolymère PEBA vaut de 200 à 1500 g/mol ; la masse molaire moyenne en nombre des blocs polyéthers vaut de 800 à 2500 g/mol ; et le rapport massique des blocs polyamides par rapport aux blocs polyéthers 10 du copolymère est de 0,1 à 0,9. La masse molaire moyenne en nombre est fixée par la teneur en limiteur de chaine. Elle peut être calculée selon la relation : Mn n monomère * M .w " - motif de repetition+M -147.- diacide ndiacide Dans cette formule, nmonomère représente le nombre de moles de 15 monomère, ndiacide représente le nombre de moles de limiteur diacide en excès, mw __motif de répétition représente la masse molaire du motif de répétition, et MWdiacide représente la masse molaire du diacide en excès. Selon des modes de réalisation particuliers, les copolymères sont définis par les gammes de masses molaires moyennes en nombre Mn 20 suivantes : Mn des blocs polyamides Mn des blocs polyéthers N°1 200 à 300 g/mol 800 à 1000 g/mol N°2 300 à 400 g/mol 800 à 1000 g/mol N°3 400 à 500 g/mol 800 à 1000 g/mol N°4 500 à 600 g/mol 800 à 1000 g/mol N°5 600 à 700 g/mol 800 à 1000 g/mol N°6 700 à 800 g/mol 800 à 1000 g/mol N°7 800 à 900 g/mol 800 à 1000 g/mol N°8 900 à 1000 g/mol 800 à 1000 g/mol N°9 200 à 300 g/mol 1000 à 1200 g/mol N°10 300 à 400 g/mol 1000 à 1200 g/mol N°11 400 à 500 g/mol 1000 à 1200 g/mol N°12 500 à 600 g/mol 1000 à 1200 g/mol N°13 600 à 700 g/mol 1000 à 1200 g/mol 3047245 11 Mn des blocs polyamides Mn des blocs polyéthers N°14 700 à 800 g/mol 1000 à 1200 g/mol N°15 800 à 900 g/mol 1000 à 1200 g/mol N°16 900 à 1000 g/mol 1000 à 1200 g/mol N°17 1000 à 1100 g/mol 1000 à 1200 g/mol N°18 200 à 300 g/mol 1200 à 1400 g/mol N°19 300 à 400 g/mol 1200 à 1400 g/mol N°20 400 à 500 g/mol 1200 à 1400 g/mol N°21 500 à 600 g/mol 1200 à 1400 g/mol N°22 600 à 700 g/mol 1200 à 1400 g/mol N°23 700 à 800 g/mol 1200 à 1400 g/mol N°24 800 à 900 g/mol 1200 à 1400 g/mol N°25 900 à 1000 g/mol 1200 à 1400 g/mol N°26 1000 à 1100 g/mol 1200 à 1400 g/mol N°27 1100 à 1200 g/mol 1200 à 1400 g/mol N°28 1200 à 1300 g/mol 1200 à 1400 g/mol N°29 200 à 300 g/mol 1400 à 1600 g/mol N°30 300 à 400 g/mol 1400 à 1600 g/mol N°31 400 à 500 g/mol 1400 à 1600 g/mol N°32 500 à 600 g/mol 1400 à 1600 g/mol N°33 600 à 700 g/mol 1400 à 1600 g/mol N°34 700 à 800 g/mol 1400 à 1600 g/mol N°35 800 à 900 g/mol 1400 à 1600 g/mol N°36 900 à 1000 g/mol 1400 à 1600 g/mol N°37 1000 à 1100 g/mol 1400 à 1600 g/mol N°38 1100 à 1200 g/mol 1400 à 1600 g/mol N°39 1200 à 1300 g/mol 1400 à 1600 g/mol N°40 1300 à 1400 g/mol 1400 à 1600 g/mol N°41 1400 à 1500 g/mol 1400 à 1600 g/mol N°42 200 à 300 g/mol 1600 à 1800 g/mol N°43 300 à 400 g/mol 1600 à 1800 g/mol N°44 400 à 500 g/mol 1600 à 1800 g/mol N°45 500 à 600 g/mol 1600 à 1800 g/mol N°46 600 à 700 g/mol 1600 à 1800 g/mol N°47 700 à 800 g/mol 1600 à 1800 g/mol N°48 800 à 900 g/mol 1600 à 1800 g/mol N°49 900 à 1000 g/mol 1600 à 1800 g/mol 3 04 72 4 5 12 Mn des blocs polyamides Mn des blocs polyéthers N°50 1 000 à 1100 g/mol 1600 à 1800 g/mol N°51 1100 à 1200 g/mol 1600 à 1800 g/mol N°52 1200 à 1300 g/mol 1600 à 1800 g/mol N°53 1300 à 1400 g/mol 1600 à 1800 g/mol N°54 1400 à 1500 g/mol 1600 à 1800 g/mol N°55 200 à 300 g/mol 1800 à 2000 g/mol N°56 300 à 400 g/mol 1800 à 2000 g/mol N°57 400 à 500 g/mol 1800 à 2000 g/mol N°58 500 à 600 g/mol 1800 à 2000 g/mol N°59 600 à 700 g/mol 1800 à 2000 g/mol N°60 700 à 800 g/mol 1800 à 2000 g/mol N°61 800 à 900 g/mol 1800 à 2000 g/mol N°62 900 à 1000 g/mol 1800 à 2000 g/mol N°63 1000 à 1100 g/mol 1800 à 2000 g/mol N°64 1100 à 1200 g/mol 1800 à 2000 g/mol N°65 1200 à 1300 g/mol 1800 à 2000 g/mol N°66 1300 à 1400 g/mol 1800 à 2000 g/mol N°67 1400 à 1500 g/mol 1800 à 2000 g/mol N°68 200 à 300 g/mol 2000 à 2200 g/mol N°69 300 à 400 g/mol 2000 à 2200 g/mol N°70 400 à 500 g/mol 2000 à 2200 g/mol N°71 500 à 600 g/mol 2000 à 2200 g/mol N°72 600 à 700 g/mol 2000 à 2200 g/mol N°73 700 à 800 g/mol 2000 à 2200 g/mol N°74 800 à 900 g/mol 2000 à 2200 g/mol N°75 900 à 1000 g/mol 2000 à 2200 g/mol N°76 1000 à 1100 g/mol 2000 à 2200 g/mol N°77 1100 à 1200 g/mol 2000 à 2200 g/mol N°78 1200 à 1300 g/mol 2000 à 2200 g/mol N°79 1300 à 1400 g/mol 2000 à 2200 g/mol N°80 1400 à 1500 g/mol 2000 à 2200 g/mol N°81 200 à 300 g/mol 2200 à 2500 g/mol N°82 300 à 400 g/mol 2200 à 2500 g/mol N°83 400 à 500 g/mol 2200 à 2500 g/mol N°84 500 à 600 g/mol 2200 à 2500 g/mol N°85 600 à 700 g/mol 2200 à 2500 g/mol 3047245 13 Mn des blocs polyamides Mn des blocs polyéthers N°86 700 à 800 g/mol 2200 à 2500 g/mol N°87 800 à 900 g/mol 2200 à 2500 g/mol N°88 900 à 1000 g/mol 2200 à 2500 g/mol N°89 1000 à 1100 g/mol 2200 à 2500 g/mol N°90 1100 à 1200 g/mol 2200 à 2500 g/mol N°91 1200 à 1300 g/mol 2200 à 2500 g/mol N°92 1300 à 1400 g/mol 2200 à 2500 g/mol N°93 1400 à 1500 g/mol 2200 à 2500 g/mol En outre, selon l'invention, le rapport massique des blocs polyamides par rapport aux blocs polyéthers du copolymère est de 0,1 à 0,9. Ce rapport massique peut être calculé en divisant la masse molaire moyenne en nombre 5 des blocs polyamides par la masse molaire moyenne en ombre des blocs polyéthers. Selon des modes de réalisation particuliers, ce rapport vaut de 0,1 à 0,2; ou de 0,2 à 0,3 ; ou de 0,3 à 0,4 ; ou de 0,4 à 0,5 ; ou de 0,5 à 0,6 ; ou de 0,6 à 0,7 ; ou de 0,7 à 0,8 ; ou de 0,8 à 0,9. 10 De préférence, le copolymère utilisé dans l'invention présente une dureté instantanée inférieure ou égale à 40 Shore D, de préférence encore inférieure ou égale à 35 Shore D. Les mesures de dureté peuvent être effectuées selon la norme ISO 868. Le copolymère à blocs polyamides et à blocs polyéthers est utilisé pour 15 former une mousse, sans étape de réticulation. La mousse est formée en mélangeant le copolymère à l'état fondu avec un agent d'expansion, puis en réalisant une étape de moussage. Selon un mode de réalisation, la mousse ainsi formée consiste essentiellement, voire consiste, en le copolymère décrit ci-dessus (ou les 20 copolymères, si un mélange de copolymères est utilisé) et optionnellement l'agent d'expansion, si celui-ci demeure présent dans les pores de la mousse, notamment s'il s'agit d'une mousse à pores fermés. Le copolymère à blocs polyamides et à blocs polyéthers peut être combiné à divers additifs, par exemple des copolymères d'éthylène et acétate 25 de vinyle ou EVA (par exemple ceux commercialisés sous le nom d'Evatane® par Arkema), ou des copolymères d'éthylène et d'acrylate, ou des copolymères d'éthylène et d'alkyl(méth)acrylate, par exemple ceux commercialisé sous le nom de Lotryl® par Arkema. Ces additifs peuvent 3047245 14 permettre d'ajuster la dureté de la pièce moussée, son aspect et son confort. Les additifs peuvent être ajoutés dans une teneur de 0 à 50 % en masse, préférentiellement de 5 à 30 % en masse, par rapport au copolymère à blocs polyamides et à blocs polyéthers. 5 L'agent d'expansion peut être un agent chimique ou physique. De préférence, il s'agit d'un agent physique, tel que par exemple le diazote ou le dioxyde de carbone, ou un hydrocarbure, chloroflurocarbure, hydrochlorocarbure, hydrofluorocarbure ou hydrochlorofluorocarbure (saturé ou insaturé). Par exemple le butane ou le pentane peuvent être utilisés. 10 Un agent d'expansion physique est mélangé avec le copolymère sous forme liquide ou supercritique, puis converti en phase gazeuse lors de l'étape de moussage. Selon un mode de réalisation préféré, le mélange du copolymère et de l'agent d'expansion est injecté dans un moule, et le moussage est produit par 15 l'ouverture du moule. Cette technique permet de produire directement des objets moussés tridimensionnels aux géométries complexes. Il s'agit également d'une technique relativement simple à mettre en oeuvre, notamment par rapport à certains procédés de fusion de particules moussées tels que décrits dans l'art antérieur : en effet, le remplissage du 20 moule par des granulés moussés de polymère puis la fusion des particules pour assurer une tenue mécanique des pièces sans détruire la structure de la mousse sont des opérations complexes. D'autres techniques de moussage utilisables sont notamment le moussage en « batch » et le moussage en extrusion. 25 La mousse produite selon l'invention présente de préférence une densité de 50 à 800 kg/m3, et de manière plus particulièrement préférée de 100 à 600 kg/m3. Le contrôle de la densité peut être réalisé par une adaptation des paramètres du procédé de fabrication. De préférence, cette mousse présente une résilience de 30 rebondissement, selon la norme ISO 8307, supérieure ou égale à 55 %. De préférence, cette mousse présente une déformation rémanente en compression, selon la norme ISO 7214, inférieure ou égale à 10 %, et de manière plus particulièrement préférée inférieure ou égale à 8 %. De préférence, cette mousse présente également d'excellentes 35 propriétés de tenue en fatigue et d'amortissement. La mousse selon l'invention peut être utilisée pour fabriquer des équipements de sport, tels que des semelles de chaussures de sport, de chaussures de ski, des semelles intermédiaires, des semelles intérieures, ou 3047245 15 encore des composants fonctionnels de semelles, sous forme d'inserts dans différentes parties de la semelle (talon ou voute plantaire par exemple), ou encore des composants des dessus de chaussures sous forme de renforts ou d'inserts dans la structure du dessus de chaussure, sous forme de protections. 5 Elle peut également être utilisée pour fabriquer des ballons, des gants de sport (par exemple des gants de football), des composants de balles de golf, des raquettes, des éléments de protection (gilets, éléments intérieurs de casques, de coques...). La mousse selon l'invention présente des propriétés anti-chocs, anti- 10 vibrations et anti-bruit intéressantes, combinés avec des propriétés haptiques adaptées aux biens d'équipements. Elle peut donc aussi être utilisée pour la fabrication de semelles de rails de chemin de fer, ou de diverses pièces dans l'industrie automobile, dans les transports, dans les équipements électriques et électroniques, dans la construction ou dans l'industrie manufacturière. 15 Un avantage des objets en mousse selon l'invention est qu'ils peuvent être aisément recyclés, par exemple en les fondant dans une extrudeuse équipée d'une sortie de dégazage (optionnellement après les avoir découpés en morceaux). 20 EXEMPLES Les exemples suivants illustrent l'invention sans la limiter. Exemple 1 Différents copolymères PEBA ont été testés, dont les caractéristiques 25 sont résumées dans le tableau ci-dessous : PEBA N° A B C D E F Tf (en °C) 144 135 150 142 160 147 Tc (en °C) 61 63 75 71 88 80 Dureté instantanée 33 32 33 32 42 46 (en Shore D) Dureté à 15 s 25 25 - - 35 41 (en Shore D) Nature des blocs PA PA 12 PA 11 PA 12 PA 11 PA 12 PA 12 Ratio massique blocs 0,4 0,6 0,4 0,6 1 1 PA/blocs PE 3047245 16 PEBA N° A B C D E F Mn blocs PA (en g/mol) 850 600 850 600 2000 1000 Mn blocs PE (en g/mol) 2000 1000 2000 1000 2000 1000 Tf désigne la température de fusion du copolymère, et Tc désigne sa température de cristallisation. Les blocs polyéthers sont des blocs de PTMG pour l'ensemble de ces copolymères. Les copolymères A à D sont selon l'invention, et les copolymères E et 5 F correspondent à des exemples comparatifs. Des mousses sont fabriquées à partir des copolymères A à F au moyen d'une presse à injecter Arburg Allrounder 270C, avec un système d'injection d'un agent d'expansion physique de type Trexel series II. Les paramètres opératoires sont les suivants : 10 - Température du fourreau : 160 à 210°C. - Vitesse d'injection : 112 cm/s. - Temps de maintien avant ouverture du moule : 25 à 40 s. - Temps de refroidissement : 120 à 180 s. - Température du moule : 60 à 80°C. 15 - Longueur d'ouverture du moule : jusqu'à 12 mm. - Vitesse d'ouverture du moule. 50 mm/s. - Temps de cycle total : 145 à 220 s. L'agent moussant utilisé est du diazote introduit à hauteur de 0,6 % en poids. 20 On utilise également en tant que témoins une mousse en polyuréthane thermoplastique de la marque Infinergy (BASF), ainsi qu'une mousse d'EVA réticulée. Différentes propriétés des mousses obtenues sont évaluées : - densité : selon la norme ISO 845 ; 25 - résilience de rebondissement : selon la norme ISO 8307 (une bille d'acier de 16,8 g et de diamètre 16 mm est lâchée d'une hauteur de 500 mm sur un échantillon de mousse, la résilience de rebondissement correspond alors au pourcentage d'énergie restituée à la bille, ou pourcentage de la hauteur initiale atteinte par 30 la bille au rebond) ; - déformation rémanente en compression : on effectue une mesure consistant à comprimer un échantillon à un taux de déformation et pendant un temps donnés, puis à relâcher la contrainte relâchée, et 3047245 17 à noter déformation résiduelle après un temps de recouvrance ; la mesure est adaptée à partir de la norme ISO 7214, avec une déformation de 50 %, un temps de maintien de 22 h, une température de 23°C, et en effectuant une mesure après 30 min et 5 une autre mesure après 24 h de recouvrance. Polymère Densité Résilience au DRC à 30 DRC à 24h (kg/m3) Rebond (%) min (%) (%) PEBA N°A 200 61,5 4,5 PEBA N°C 220 64 2,5 PEBA N°B 200 65 7,5 4,5 PEBA N°B 300 66 8 5 PEBA N°B 400 61 6 5 PEBA N°D 220 63 4 PEBA N°E 280 51 5 PEBA N°F 240 54 4,5 TPU 140 63 18 1 EVA 160 34 24 Exemple 2 Dans cet exemple, on réalise un test de fatigue en compression sur la 10 mousse fabriquée avec le PEBA n°B à 200 kg/m3 ainsi que sur une mousse TPU témoin. Le test de fatigue est effectué à une fréquence de 1,5 Hz sur un échantillon de 50 mm de diamètre et d'environ 15 mm d'épaisseur. On applique une contrainte qui varie selon un signal sinusoïdal entre 0 et 360 kPa 15 ou entre 0 et 720 kPa, au moyen d'un dynamomètre hydraulique (MTS810). Après 350 000 cycles, on mesure l'évolution de l'épaisseur de l'échantillon qui reprend sa forme initiale au cours du temps. Un matériau idéal reviendrait instantanément à sa forme initiale. Les mousses actuellement utilisées ont une déformation résiduelle de l'ordre de 10 % après plusieurs jours de relaxation. 20 Ce test de fatigue reproduit bien les sollicitations mécaniques auxquelles est confronté un échantillon de mousse, en particulier dans des applications telles que les semelles de chaussures de sport. Les résultats sont illustrés sur la figure 1. La courbe marquée avec des carrés blancs correspond à la mousse témoin testée à 720 kPa. La courbe 25 marquée avec les ronds blancs correspond à la mousse selon l'invention 3047245 18 testée à 720 kPa. La courbe marquée avec les ronds noirs correspond à la mousse témoin testée à 360 kPa. La courbe marquée avec les croix grises correspond à la mousse selon l'invention testée à 360 kPa. On constate que la mousse selon l'invention retrouve sa forme initiale 5 (niveau de déformation résiduel minimum) plus rapidement que la mousse témoin. REVENDICATIONS1. Mousse de copolymère à blocs polyamides et à blocs polyéthers non réticulé, dans laquelle : - les blocs polyamides du copolymère ont une masse molaire moyenne en nombre de 200 à 1500 g/mol ; - les blocs polyéthers du copolymère ont une masse molaire moyenne en nombre de 800 à 2500 g/mol ; et - le rapport massique des blocs polyamides par rapport aux blocs polyéthers du copolymère est de 0,1 à 0,9. 2. Mousse selon la revendication 1, dans laquelle : - les blocs polyamides du copolymère ont une masse molaire moyenne en nombre de 400 à 1000 g/mol, de préférence de 600 à 850 g/mol ; - les blocs polyéthers du copolymère ont une masse molaire moyenne en nombre de 1000 à 2000 g/mol ; et - le rapport massique des blocs polyamides par rapport aux blocs polyéthers du copolymère est de 0,3 à 0,6. 3. Mousse selon la revendication 1 ou 2, dans laquelle les blocs polyamides du copolymère sont des blocs de polyamide 11, ou de polyamide 12, ou de polyamide 6, ou de polyamide 6.10. 4. Mousse selon l'une des revendications 1 à 3, dans laquelle les blocs polyéthers du copolymère sont des blocs de polyéthylène glycol ou de polytétrahydrofurane. 5. Mousse selon l'une des revendications 1 à 4, qui présente une densité inférieure ou égale à 800 kg/m3, de préférence inférieure ou égale à 600 kg/m3, de manière plus particulièrement préférée inférieure ou égale à 400 kg/m3, voire inférieure ou égale à 300 kg/m 3. 6. Mousse selon l'une des revendications 1 à 5, qui contient également un ou plusieurs additifs, de préférence choisis parmi les copolymères d'éthylène et acétate de vinyle, les copolymères 3047245 20 d'éthylène et d'acrylate, et les copolymères d'éthylène et d'alkyl(méth)acrylate. 7. Procédé de fabrication d'une mousse selon l'une des 5 revendications 1 à 6, comprenant une étape de mélange du copolymère à l'état fondu, éventuellement avec un ou des additifs, et avec un agent d'expansion, et une étape de moussage du mélange de copolymère et d'agent d'expansion. 10 8. Procédé selon la revendication 7, dans lequel l'agent d'expansion est un agent d'expansion physique, de préférence choisi parmi le diazote, le dioxyde de carbone, les hydrocarbures, les chloroflurocarbures, les hydrochlorocarbures, les hydrofluorocarbures et les hydrochlorofluorocarbures. 15 9. Procédé selon l'une des revendications 7 ou 8, comprenant une étape d'injection du mélange de copolymère et d'agent d'expansion dans un moule, le moussage du mélange étant effectué par l'ouverture du moule. 20 10. Article constitué d'une mousse selon l'une des revendications 1 à 6. 11. Article comprenant au moins un élément constitué d'une mousse 25 selon l'une des revendications 1 à 6. 12. Article selon l'une des revendications 10 ou 11, qui est choisi parmi les semelles de chaussures de sport, les ballons ou balles, les gants, les équipements de protection individuels, les semelles 30 pour rails, les pièces automobiles, les pièces de construction et les pièces d'équipements électriques et électroniques.